"式1:式中、R1は水素原子又は炭素数1~20のアルキル基、R2は炭素数1~20のアルキル基、炭素数2~20のアルケニル基、アリル基、炭素数1~20のフルオロアルキル基又は炭素数7~20のアラルキル基、R3は水素原子又は炭素数1~20のアルキル基を表す。A-はアニオンを表す。nは1~3の整数である。で示されるチアゾリウム塩。A-がFSO22N-、CF3SO22N-、C2F5SO22N-、CF3SO3-、CF3CO3-、BF4-、PF6-、C6F5O-、C6F5CO2-、C6F5SO3-、CH3SO3-、CH3C6H4SO3-、C12H25C6H4SO3-、BCN4-、NCN2-又はSCN-である請求項1に記載のチアゾリウム塩。R1が水素原子である請求項1又は2に記載のチアゾリウム塩。R2が炭素数1~16のアルキル基、アリル基、炭素数1~4のフルオロアルキル基又はベンジル基である請求項1~3のいずれかに記載のチアゾリウム塩。R3が水素原子又は炭素数1~6のアルキル基である請求項1~4のいずれかに記載のチアゾリウム塩請求項1~5に記載のチアゾリウム塩を含有することを特徴とする帯電防止剤。請求項6に記載の帯電防止剤を含有することを特徴とする帯電防止性樹脂組成物。本発明は、帯電防止性能を有し且つカチオンが新規であるチアゾリウム塩、及び該チアゾリウム塩を用いた帯電防止剤を提供することを課題とする。本発明者らが、前記課題に鑑みて鋭意検討した結果、チアゾリウム環の5位にヒドロキシアルキル基を有するチアゾリウム塩が当該ヒドロキシアルキル基を有さないチアゾリウム塩に比べて高い帯電防止性能を有すること、言い換えれば、チアゾリウム環の5位にヒドロキシアルキル基を導入することによって優れた帯電防止性能が得られること、そしてチアゾリウム環の5位にヒドロキシアルキル基を有するチアゾリウムカチオンが新規であって、当該カチオンからなるチアゾリウム塩が新規であることを見出し、本発明を完成するに至った。すなわち、本発明は、式1で示されるチアゾリウム塩及び該チアゾリウム塩を含有する帯電防止剤に関する。式中、R1は水素原子又は炭素数1~20のアルキル基、R2は炭素数1~20のアルキル基、炭素数2~20のアルケニル基、アリル基、炭素数1~20のフルオロアルキル基又は炭素数7~20のアラルキル基、R3は水素原子又は炭素数1~20のアルキル基を表す。A-はアニオンを表す。nは1~3の整数である。で示されるチアゾリウム塩以下、チアゾリウム塩1という。本発明によれば、樹脂に対して高い帯電防止性を付与できるチアゾリウム塩を提供することができる。以下、本発明を詳細に説明する。本発明においてフルオロアルキル基とは、炭素原子に1個又は2個以上のフッ素原子が結合しているアルキル基を表す。式1中、R1は水素原子又は炭素数1~20のアルキル基、R2は炭素数1~20のアルキル基、炭素数2~20のアルケニル基、炭素数1~20のフルオロアルキル基又は炭素数7~20のアラルキル基、R3は水素原子又は炭素数1~20のアルキル基を表す。A-はアニオンを表す。nは1~3の整数である。R1は水素原子又は炭素数1~20のアルキル基であり、好ましくは水素原子又は炭素数1~3のアルキル基、より好ましくは水素原子である。R1としては、具体的には、メチル基、エチル基、プロピル基、ブチル基、ペンチル基、ヘキシル基、ヘプチル基、オクチル基、ノニル基、デシル基等が挙げられる。R2は炭素数1~20のアルキル基、アリル基、炭素数2~20のアルケニル基、炭素数1~20のフルオロアルキル基又は炭素数7~20のアラルキル基であり、より好ましくは炭素数1~5のアルキル基又はベンジル基である。R2としては、具体例には、メチル基、エチル基、プロピル基、ブチル基、ペンチル基、ヘキシル基、ヘプチル基、オクチル基、ノニル基、デシル基、ヘキサデシル基、エイコシル基、アリル基、1,1,1-トリフルオロブチル基、ベンジル基等が挙げられる。R3は水素原子又は炭素数1~20のアルキル基であり、好ましくは水素原子又は炭素数1~6のアルキル基、より好ましくは水素原子又は炭素数1~3のアルキル基である。R3としては、具体例には、メチル基、エチル基、プロピル基、ブチル基、ペンチル基、ヘキシル基、ヘプチル基、オクチル基、ノニル基、デシル基等が挙げられる。A-はアニオンを表し、具体的には、FSO22N-、CF3SO22N-、C2F5SO22N-、CF3SO3-、CF3CO3-、BF4-、PF6-、C6F5O-、C6F5CO2-、C6F5SO3-、CH3SO3-、CH3C6H4SO3-、C12H25C6H4SO3-,BCN4-、NCN2-又はSCN-である。好ましいアニオンとしては、FSO22N-、CF3SO22N-、C2F5SO22N-、BF4-、PF6-、CH3SO3-、CH3C6H4SO3-、又はSCN-であり、より好ましいアニオンとしては、CF3SO22N-、CH3C6H4SO3-又はSCN-である。チアゾリウム塩1の具体例としては、例えば、5-2-ヒドロキシエチル-3,4-ジメチルチアゾリウム=ビスフルオロスルホニルイミド、3-エチル-5-2-ヒドロキシエチル-4-メチルチアゾリウム=ビスフルオロスルホニルイミド、5-2-ヒドロキシエチル-4-メチル-3-プロピルチアゾリウム=ビスフルオロスルホニルイミド、3-ブチル-5-2-ヒドロキシエチル-4-メチルチアゾリウム=ビスフルオロスルホニルイミド、5-2-ヒドロキシエチル-4-メチル-3-ペンチルチアゾリウム=ビスフルオロスルホニルイミド、3-ヘキシル-5-2-ヒドロキシエチル-4-メチルチアゾリウム=ビスフルオロスルホニルイミド、3-ヘプチル-5-2-ヒドロキシエチル-4-メチルチアゾリウム=ビスフルオロスルホニルイミド、5-2-ヒドロキシエチル-4-メチル-3-オクチルチアゾリウム=ビスフルオロスルホニルイミド、3-ドデシル-5-2-ヒドロキシエチル-4-メチルチアゾリウム=ビスフルオロスルホニルイミド、3-ヘキサデシル-5-2-ヒドロキシエチル-4-メチルチアゾリウム=ビスフルオロスルホニルイミド、3-エイコシル-5-2-ヒドロキシエチル-4-メチルチアゾリウム=ビスフルオロスルホニルイミド、3-ベンジル-5-2-ヒドロキシエチル-4-メチルチアゾリウム=ビスフルオロスルホニルイミド、3-アリル-5-2-ヒドロキシエチル-4-メチルチアゾリウム=ビスフルオロスルホニルイミド、3-1,1,1-トリフルオロブチル-5-2-ヒドロキシエチル-4-メチルチアゾリウム=ビスフルオロスルホニルイミド、5-2-ヒドロキシエチル-3-メトキシエチル-4-メチルチアゾリウム=ビスフルオロスルホニルイミド、5-2-ヒドロキシエチル-3,4-ジメチルチアゾリウム=ビストリフルオロメタンスルホニルイミド、3-エチル-5-2-ヒドロキシエチル-4-メチルチアゾリウム=ビストリフルオロメタンスルホニルイミド、5-2-ヒドロキシエチル-4-メチル-3-プロピルチアゾリウム=ビストリフルオロメタンスルホニルイミド、3-ブチル-5-2-ヒドロキシエチル-4-メチルチアゾリウム=ビストリフルオロメタンスルホニルイミド、5-2-ヒドロキシエチル-4-メチル-3-ペンチルチアゾリウム=ビストリフルオロメタンスルホニルイミド、3-ヘキシル-5-2-ヒドロキシエチル-4-メチルチアゾリウム=ビストリフルオロメタンスルホニルイミド、3-ヘプチル-5-2-ヒドロキシエチル-4-メチルチアゾリウム=ビストリフルオロメタンスルホニルイミド、5-2-ヒドロキシエチル-4-メチル-3-オクチルチアゾリウム=ビストリフルオロメタンスルホニルイミド、3-ドデシル-5-2-ヒドロキシエチル-4-メチルチアゾリウム=ビストリフルオロメタンスルホニルイミド、3-ヘキサデシル-5-2-ヒドロキシエチル-4-メチルチアゾリウム=ビストリフルオロメタンスルホニルイミド、3-エイコシル-5-2-ヒドロキシエチル-4-メチルチアゾリウム=ビストリフルオロメタンスルホニルイミド、3-ベンジル-5-2-ヒドロキシエチル-4-メチルチアゾリウム=ビストリフルオロメタンスルホニルイミド、3-アリル-5-2-ヒドロキシエチル-4-メチルチアゾリウム=ビストリフルオロメタンスルホニルイミド、3-1,1,1-トリフルオロブチル-5-2-ヒドロキシエチル-4-メチルチアゾリウム=ビストリフルオロメタンスルホニルイミド、5-2-ヒドロキシエチル-3-メトキシエチル-4-メチルチアゾリウム=ビストリフルオロメタンスルホニルイミド、5-2-ヒドロキシエチル-3,4-ジメチルチアゾリウム=トリフルオロメタンスルホナート、3-エチル-5-2-ヒドロキシエチル-4-メチルチアゾリウム=トリフルオロメタンスルホナート、5-2-ヒドロキシエチル-4-メチル-3-プロピルチアゾリウム=トリフルオロメタンスルホナート、3-ブチル-5-2-ヒドロキシエチル-4-メチルチアゾリウム=トリフルオロメタンスルホナート、5-2-ヒドロキシエチル-4-メチル-3-ペンチルチアゾリウム=トリフルオロメタンスルホナート、3-ヘキシル-5-2-ヒドロキシエチル-4-メチルチアゾリウム=トリフルオロメタンスルホナート、3-ヘプチル-5-2-ヒドロキシエチル-4-メチルチアゾリウム=トリフルオロメタンスルホナート、5-2-ヒドロキシエチル-4-メチル-3-オクチルチアゾリウム=トリフルオロメタンスルホナート、3-ドデシル-5-2-ヒドロキシエチル-4-メチルチアゾリウム=トリフルオロメタンスルホナート、3-ヘキサデシル-5-2-ヒドロキシエチル-4-メチルチアゾリウム=トリフルオロメタンスルホナート、3-エイコシル-5-2-ヒドロキシエチル-4-メチルチアゾリウム=トリフルオロメタンスルホナート、3-ベンジル-5-2-ヒドロキシエチル-4-メチルチアゾリウム=トリフルオロメタンスルホナート、3-アリル-5-2-ヒドロキシエチル-4-メチルチアゾリウム=トリフルオロメタンスルホナート、3-1,1,1-トリフルオロブチル-5-2-ヒドロキシエチル-4-メチルチアゾリウム=トリフルオロメタンスルホナート、5-2-ヒドロキシエチル-3-メトキシエチル-4-メチルチアゾリウム=トリフルオロメタンスルホナート、5-2-ヒドロキシエチル-3,4-ジメチルチアゾリウム=テトラフルオロボレート、3-エチル-5-2-ヒドロキシエチル-4-メチルチアゾリウム=テトラフルオロボレート、5-2-ヒドロキシエチル-4-メチル-3-プロピルチアゾリウム=テトラフルオロボレート、3-ブチル-5-2-ヒドロキシエチル-4-メチルチアゾリウム=テトラフルオロボレート、5-2-ヒドロキシエチル-4-メチル-3-ペンチルチアゾリウム=テトラフルオロボレート、3-ヘキシル-5-2-ヒドロキシエチル-4-メチルチアゾリウム=テトラフルオロボレート、3-ヘプチル-5-2-ヒドロキシエチル-4-メチルチアゾリウム=テトラフルオロボレート、5-2-ヒドロキシエチル-4-メチル-3-オクチルチアゾリウム=テトラフルオロボレート、3-ドデシル-5-2-ヒドロキシエチル-4-メチルチアゾリウム=テトラフルオロボレート、3-ヘキサデシル-5-2-ヒドロキシエチル-4-メチルチアゾリウム=テトラフルオロボレート、3-エイコシル-5-2-ヒドロキシエチル-4-メチルチアゾリウム=テトラフルオロボレート、3-ベンジル-5-2-ヒドロキシエチル-4-メチルチアゾリウム=テトラフルオロボレート、3-アリル-5-2-ヒドロキシエチル-4-メチルチアゾリウム=テトラフルオロボレート、3-1,1,1-トリフルオロブチル-5-2-ヒドロキシエチル-4-メチルチアゾリウム=テトラフルオロボレート、5-2-ヒドロキシエチル-3-メトキシエチル-4-メチルチアゾリウム=テトラフルオロボレート、5-2-ヒドロキシエチル-3,4-ジメチルチアゾリウム=ヘキサフルオロホスフェート、3-エチル-5-2-ヒドロキシエチル-4-メチルチアゾリウム=ヘキサフルオロホスフェート、5-2-ヒドロキシエチル-4-メチル-3-プロピルチアゾリウム=ヘキサフルオロホスフェート、3-ブチル-5-2-ヒドロキシエチル-4-メチルチアゾリウム=ヘキサフルオロホスフェート、5-2-ヒドロキシエチル-4-メチル-3-ペンチルチアゾリウム=ヘキサフルオロホスフェート、3-ヘキシル-5-2-ヒドロキシエチル-4-メチルチアゾリウム=ヘキサフルオロホスフェート、3-ヘプチル-5-2-ヒドロキシエチル-4-メチルチアゾリウム=ヘキサフルオロホスフェート、5-2-ヒドロキシエチル-4-メチル-3-オクチルチアゾリウム=ヘキサフルオロホスフェート、3-ドデシル-5-2-ヒドロキシエチル-4-メチルチアゾリウム=ヘキサフルオロホスフェート、3-ヘキサデシル-5-2-ヒドロキシエチル-4-メチルチアゾリウム=ヘキサフルオロホスフェート、3-エイコシル-5-2-ヒドロキシエチル-4-メチルチアゾリウム=ヘキサフルオロホスフェート、3-ベンジル-5-2-ヒドロキシエチル-4-メチルチアゾリウム=ヘキサフルオロホスフェート、3-アリル-5-2-ヒドロキシエチル-4-メチルチアゾリウム=ヘキサフルオロホスフェート、3-1,1,1-トリフルオロブチル-5-2-ヒドロキシエチル-4-メチルチアゾリウム=ヘキサフルオロホスフェート、5-2-ヒドロキシエチル-3-メトキシエチル-4-メチルチアゾリウム=ヘキサフルオロホスフェート、5-2-ヒドロキシエチル-3,4-ジメチルチアゾリウム=パラトルエンスルホナート、3-エチル-5-2-ヒドロキシエチル-4-メチルチアゾリウム=パラトルエンスルホナート、5-2-ヒドロキシエチル-4-メチル-3-プロピルチアゾリウム=パラトルエンスルホナート、3-ブチル-5-2-ヒドロキシエチル-4-メチルチアゾリウム=パラトルエンスルホナート、5-2-ヒドロキシエチル-4-メチル-3-ペンチルチアゾリウム=パラトルエンスルホナート、3-ヘキシル-5-2-ヒドロキシエチル-4-メチルチアゾリウム=パラトルエンスルホナート、3-ヘプチル-5-2-ヒドロキシエチル-4-メチルチアゾリウム=パラトルエンスルホナート、5-2-ヒドロキシエチル-4-メチル-3-オクチルチアゾリウム=パラトルエンスルホナート、3-ドデシル-5-2-ヒドロキシエチル-4-メチルチアゾリウム=パラトルエンスルホナート、3-ヘキサデシル-5-2-ヒドロキシエチル-4-メチルチアゾリウム=パラトルエンスルホナート、3-エイコシル-5-2-ヒドロキシエチル-4-メチルチアゾリウム=パラトルエンスルホナート、3-ベンジル-5-2-ヒドロキシエチル-4-メチルチアゾリウム=パラトルエンスルホナート、3-アリル-5-2-ヒドロキシエチル-4-メチルチアゾリウム=パラトルエンスルホナート、3-1,1,1-トリフルオロブチル-5-2-ヒドロキシエチル-4-メチルチアゾリウム=パラトルエンスルホナート、5-2-ヒドロキシエチル-3-メトキシエチル-4-メチルチアゾリウム=パラトルエンスルホナート、5-2-ヒドロキシエチル-3,4-ジメチルチアゾリウム=チオシアナート、3-エチル-5-2-ヒドロキシエチル-4-メチルチアゾリウム=チオシアナート、5-2-ヒドロキシエチル-4-メチル-3-プロピルチアゾリウム=チオシアナート、3-ブチル-5-2-ヒドロキシエチル-4-メチルチアゾリウム=チオシアナート、5-2-ヒドロキシエチル-4-メチル-3-ペンチルチアゾリウム=チオシアナート、3-ヘキシル-5-2-ヒドロキシエチル-4-メチルチアゾリウム=チオシアナート、3-ヘプチル-5-2-ヒドロキシエチル-4-メチルチアゾリウム=チオシアナート、5-2-ヒドロキシエチル-4-メチル-3-オクチルチアゾリウム=チオシアナート、3-ドデシル-5-2-ヒドロキシエチル-4-メチルチアゾリウム=チオシアナート、3-ヘキサデシル-5-2-ヒドロキシエチル-4-メチルチアゾリウム=チオシアナート、3-エイコシル-5-2-ヒドロキシエチル-4-メチルチアゾリウム=チオシアナート、3-ベンジル-5-2-ヒドロキシエチル-4-メチルチアゾリウム=チオシアナート、3-アリル-5-2-ヒドロキシエチル-4-メチルチアゾリウム=チオシアナート、3-1,1,1-トリフルオロブチル-5-2-ヒドロキシエチル-4-メチルチアゾリウム=チオシアナート、5-2-ヒドロキシエチル-3-メトキシエチル-4-メチルチアゾリウム=チオシアナート等を挙げることができる。チアゾリウム塩1として、特に好ましいものとしては、5-2-ヒドロキシエチル-3,4-ジメチルチアゾリウム=ビストリフルオロメタンスルホニルイミド、3-エチル-5-2-ヒドロキシエチル-4-メチルチアゾリウム=ビストリフルオロメタンスルホニルイミド、5-2-ヒドロキシエチル-4-メチル-3-プロピルチアゾリウム=ビストリフルオロメタンスルホニルイミド、3-ブチル-5-2-ヒドロキシエチル-4-メチルチアゾリウム=ビストリフルオロメタンスルホニルイミド、3-ヘキシル-5-2-ヒドロキシエチル-4-メチルチアゾリウム=ビストリフルオロメタンスルホニルイミド、5-2-ヒドロキシエチル-4-メチル-3-オクチルチアゾリウム=ビストリフルオロメタンスルホニルイミド、3-ドデシル-5-2-ヒドロキシエチル-4-メチルチアゾリウム=ビストリフルオロメタンスルホニルイミド、3-ベンジル-5-2-ヒドロキシエチル-4-メチルチアゾリウム=ビストリフルオロメタンスルホニルイミド、3-アリル-5-2-ヒドロキシエチル-4-メチルチアゾリウム=ビストリフルオロメタンスルホニルイミド、3-1,1,1-トリフルオロブチル-5-2-ヒドロキシエチル-4-メチルチアゾリウム=ビストリフルオロメタンスルホニルイミド、5-2-ヒドロキシエチル-3,4-ジメチルチアゾリウム=パラトルエンスルホナート、3-エチル-5-2-ヒドロキシエチル-4-メチルチアゾリウム=パラトルエンスルホナート、5-2-ヒドロキシエチル-4-メチル-3-プロピルチアゾリウム=パラトルエンスルホナート、3-ブチル-5-2-ヒドロキシエチル-4-メチルチアゾリウム=パラトルエンスルホナート、3-ヘキシル-5-2-ヒドロキシエチル-4-メチルチアゾリウム=パラトルエンスルホナート、5-2-ヒドロキシエチル-4-メチル-3-オクチルチアゾリウム=パラトルエンスルホナート、3-ドデシル-5-2-ヒドロキシエチル-4-メチルチアゾリウム=パラトルエンスルホナート、3-ベンジル-5-2-ヒドロキシエチル-4-メチルチアゾリウム=パラトルエンスルホナート、3-アリル-5-2-ヒドロキシエチル-4-メチルチアゾリウム=パラトルエンスルホナート、3-1,1,1-トリフルオロブチル-5-2-ヒドロキシエチル-4-メチルチアゾリウム=パラトルエンスルホナート、5-2-ヒドロキシエチル-3,4-ジメチルチアゾリウム=チオシアナート、3-エチル-5-2-ヒドロキシエチル-4-メチルチアゾリウム=チオシアナート、5-2-ヒドロキシエチル-4-メチル-3-プロピルチアゾリウム=チオシアナート、3-ブチル-5-2-ヒドロキシエチル-4-メチルチアゾリウム=チオシアナート、3-ヘキシル-5-2-ヒドロキシエチル-4-メチルチアゾリウム=チオシアナート、5-2-ヒドロキシエチル-4-メチル-3-オクチルチアゾリウム=チオシアナート、3-ドデシル-5-2-ヒドロキシエチル-4-メチルチアゾリウム=チオシアナート、3-ベンジル-5-2-ヒドロキシエチル-4-メチルチアゾリウム=チオシアナート、3-アリル-5-2-ヒドロキシエチル-4-メチルチアゾリウム=チオシアナート、3-1,1,1-トリフルオロブチル-5-2-ヒドロキシエチル-4-メチルチアゾリウム=チオシアナート等が挙げられる。本発明のチアゾリウム塩1は、例えば、式2:式中、R1~R3は前記と同じ。X-は、ハロゲンイオンを表す。で示されるチアゾリウム=ハライド以下、チアゾリウム=ハライド2という。と式3:MA-3式中、Mはアルカリ金属イオンを表す。A-は前記と同じ。で示されるアルカリ金属塩以下、アルカリ金属塩3という。、式4:HA-4式中、A-は前記と同じ。で示される酸類以下、酸類4という。又は式5:AgA-5式中、A-は前記と同じ。で示される銀塩以下、銀塩5という。をイオン交換反応させることにより得ることができる。チアゾリウム=ハライド2において、X-で示されるハロゲンイオンとしては、例えば、塩素イオン、臭素イオンおよびヨウ素イオンを挙げることができる。アルカリ金属塩3において、Mとしては、例えば、リチウム、ナトリウムおよびカリウム等を挙げることができる。アルカリ金属塩3としては、具体的には、LiFSO22N-、LiCF3SO22N-、LiC2F5SO22N-、LiCF3SO3-、LiCF3CO3-、NaBF4-、KPF6-、NaCH3SO3-、NaCH3C6H4SO3-、NaC12H25C6H4SO3-、LiBCN4-、LiNCN2-、NaC6F5O-、NaC6F5CO2-、NaC6F5SO3-等が挙げられる。酸類4として具体的には、HCH3C6H4SO3-、HC12H25C6H4SO3-、HC6F5O-、HC6F5CO2-、HC6F5SO3-等が挙げられる。銀塩5として具体的には、AgBF4-、AgSCN-、AgNCN2-等が挙げられる。イオン交換反応は、通常溶媒中で行われる。溶媒の使用量は特に制限はないが、通常、チアゾリウム=ハライド21重量部に対して通常20.0重量部以下、好ましくは0.5~10重量部であり、特に好ましくは1.0重量部~5.0重量部である。また、2種以上の溶媒を混合して使用することも可能である。チアゾリウム=ハライド2、アルカリ金属塩類3もしくは酸類4もしくは銀塩5及び溶媒の混合順序は特に限定されず、チアゾリウム=ハライド2と溶媒を混合した後にアルカリ金属塩類3もしくは酸類4もしくは銀塩5を添加してもよいし、アルカリ金属塩類3もしくは酸類4もしくは銀塩5と溶媒を混合した後にチアゾリウム=ハライド2を添加してもよい。イオン交換反応の反応温度は、生成するチアゾリウム塩1の融点より高い温度であることが好ましく、通常10°C~80°C、好ましくは15°C~60°C、特に好ましくは20°C~40°Cである。反応時間としては、通常15分以上、好ましくは30分~3時間、特に好ましくは45分~3時間である。反応終了後の反応液からチアゾリウム塩1を取り出す方法としては、反応液が有機層と水層とに分液している場合には、有機層を分離し、所望により有機層を水洗した後、有機層を濃縮することによってチアゾリウム塩1を得る方法、反応液が均一な場合には、前記の水に不溶で、且つチアゾリウム塩1が可溶な有機溶媒を添加してチアゾリウム塩1を有機溶媒に抽出、得られた有機層を所望により水洗し、次いで有機溶媒を留去することにより、チアゾリウム塩1を得る方法等が挙げられる。アルカリ金属塩3もしくは酸類4もしくは銀塩5の使用割合は、収率を向上させる観点および経済性の観点から、チアゾリウム=ハライド21モルに対して、0.8~2モルの割合であることが好ましく、0.9~1.5モルの割合であることがより好ましい。イオン交換に用いる溶媒としては、特に制限されるものではないが、例えば、メタノール、エタノール、プロパノール、ブタノール、ペンタノール、ヘキサノール、ヘプタノール、オクタノール、ノナノール、デカノール、ウンデカノール、ドデカノール、トリデカノール、テトラデカノール、シクロヘキサノール、エチレングリコールおよびプロピレングリコール等のアルコール類、ジエチルエーテル、ジプロピルエーテル、ジブチルエーテル、ジペンチルエーテル、ジヘキシルエーテル、ジヘプチルエーテル、ジオクチルエーテル、THF、テトラヒドロピランおよび1,4-ジオキサン等のエーテル類、アセトニトリル、アクリロニトリルおよびプロピオニトリル等のニトリル類、四塩化炭素、クロロホルム、ジクロロメタン、ブロモプロパン、ブロモブタン、ブロモペンタン、ブロモヘキサン、ヨウ化メチル、ヨウ化エチルおよびヨウ化プロピル等のハロゲン化アルキル類、アセトン、メチルエチルケトン、メチルイソブチルケトンおよびシクロヘキサノン等のケトン類、ブチロラクトン、カプロラクトン、ヘキサノラクトンおよび酢酸エチル等のエステル類、ジメチルスルホキシド等のスルホキシド類、ペンタン、ヘキサン、ヘプタン、オクタン、ノナン、デカン、ウンデカン、ドデカン、シクロヘキサン、ベンジン、ケロシン、トルエン、キシレン、メシチレンおよびベンゼン等の炭化水素類、並びに水等を挙げることができる。これらのなかでも、アルコール類、ニトリル類、ハロゲン化アルキル類および水が好適に用いられる。なお、これら溶媒は、1種単独で使用してもよいし、あるいは2種以上を組み合わせて使用してもよい。チアゾリウム=ハライド2は、例えば、式6:式中、R1、R3及びnは、前記に同じ。で示されるチアゾール化合物以下、チアゾール化合物6という。と式7:R2-X7式中、R2及びXは、前記と同じ。で示されるハライド化合物以下、ハライド化合物7という。を反応させることにより、製造することができる。チアゾール化合物6は、市販のものを用いてもよいし、適宜合成したものを用いてもよい。チアゾール化合物6とハライド化合物7との反応において、ハライド化合物7の使用量は、チアゾール化合物61モルに対して、0.8~10モルが好ましく、1~5モルであることがより好ましい。チアゾール化合物6とハライド化合物7との反応における反応温度は、0~200°Cが好ましく、10~150°Cがより好ましい。反応時間は、通常、1~30時間である。本発明の帯電防止剤は、チアゾリウム塩1を導電性成分として含有してなるものであり、単独であっても帯電防止剤として用いることができるが、必要に応じて安定化剤等の添加剤又は溶媒等を混合して用いることもできる。本発明の帯電防止剤を使用できる絶縁物としては樹脂組成物、ゴム等が挙げられる。帯電防止性を付与するには、本発明の帯電防止剤を樹脂組成物、ゴム等の製造時にそれらの材料に添加、混合する等の方法または樹脂組成物、ゴム等に塗布する方法等が挙げられる。以下に実施例を挙げ、本発明をさらに具体的に説明するが、本発明はこれらの実施例によってなんら限定されるものではない。実施例中、1H-NMRは日本ブルカー株式会社製AVANCE400を使用し、400MHzでテトラメトキシシランを基準としてケミカルシフトを算出した。実施例10において、1H-NMR及び19F-NMRは日本電子データム社製AL-400を使用して測定し、1H-NMRは400MHzでテトラメトキシシランを基準として、19F-NMRは376MHzでトリフルオロトルエンを基準としてケミカルシフトを算出した。実施例15-2-ヒドロキシエチル-3,4-ジメチルチアゾリウム=ビストリフルオロメタンスルホニルイミドの合成撹拌子及びすりつき三方コックを備えた100mL容のガラスの反応器に窒素雰囲気下、4-メチル-5-チアゾールエタノール3.07g0.02モル、アセトニトリル7.20g及びヨードメタン6.62g0.04モルを仕込み、40°Cで32時間撹拌した。反応液を室温まで冷却し、ロータリーエバポレーターにて濃縮して、黄色固体を得た。この黄色固体をヘキサン10gで3回洗浄し、撹拌子及びすりつき三方コックを備えた100mL容のガラスの反応器にいれ、イオン交換水3.21g及びリチウムビストリフルオロメタンスルホニルイミド73.5水溶液9.08g0.02モルを加えて3時間室温にて撹拌した。撹拌終了後に水層と有機層に分液した反応液から有機層を分離した。この有機層をイオン交換水10gで3回洗浄した後に、ロータリーエバポレーターにいれ、減圧乾燥させて、液体の5-2-ヒドロキシエチル-3,4-ジメチルチアゾリウム=ビストリフルオロメタンスルホニルイミド5.64gを得た収率:60。1H-NMR400MHz、溶媒:DMSO-d62.42s,3H,3.01t,J=5.2Hz,2H,3.63q,J=5.2Hz,2H4.07s,3H,5.19t,1H,J=5.2,9.94s,1H実施例23-ペンチル-5-2-ヒドロキシエチル-4-メチルチアゾリウム=ビストリフルオロメタンスルホニルイミドの合成撹拌子及びすりつき三方コックを備えた100mL容のガラスの反応器に窒素雰囲気下、4-メチル-5-チアゾールエタノール9.06g0.06モル及び1-ヨードペンタン13.89g0.07モルを仕込み、60°Cで24時間撹拌した。反応液を室温まで冷却し、ロータリーエバポレーターにて濃縮した。得られた濃縮物をヘキサン10gで3回洗浄した後に、撹拌子及びすりつき三方コックを備えた100mL容のガラスの反応器にいれ、イオン交換水9.02g及びリチウムビストリフルオロメタンスルホニルイミド73.5水溶液23.89g0.06モルを加えて3時間室温にて撹拌した。撹拌終了後に水層と有機層に分液し反応液から有機層を分離した。この有機層をイオン交換水10gで3回洗浄した後に、ロータリーエバポレーターにいれ、減圧乾燥させて、液体の3-ペンチル-5-2-ヒドロキシエチル-4-メチルチアゾリウム=ビストリフルオロメタンスルホニルイミド30.56gを得た収率:98。1H-NMR400MHz、溶媒:DMSO-d60.88t,J=6.8Hz,3H1.12-1.35m,4H,1.77-1.83m,3H,2.49s,3H,3.01t,J=5.6Hz,2H,3.64t,J=5.6Hz,2H4.43t,J=7.6Hz,2H,9.99s,1H実施例33-ドデシル-5-2-ヒドロキシエチル-4-メチルチアゾリウム=ビストリフルオロメタンスルホニルイミドの合成撹拌子及びすりつき三方コックを備えた100mL容のガラスの反応器に窒素雰囲気下、4-メチル-5-チアゾールエタノール9.99g0.07モル、アセトニトリル8.98g及び1-ヨードドデカン37.97g0.13モルを仕込み、70°Cで49時間撹拌した。反応液を室温まで冷却し、ロータリーエバポレーターにて濃縮した。得られた濃縮物をヘキサン10gで3回洗浄した後に、撹拌子及びすりつき三方コックを備えた100mL容のガラスの反応器にいれ、イオン交換水30.59g及びリチウムビストリフルオロメタンスルホニルイミド73.5水溶液27.71g0.07モルを加えて3時間室温にて撹拌した。撹拌終了後に水層と有機層に分液した反応液から有機層を分離した。この有機層をイオン交換水10gで5回洗浄した後に、ロータリーエバポレーターにいれ、減圧乾燥させて、液体の3-ドデシル-5-2-ヒドロキシエチル-4-メチルチアゾリウム=ビストリフルオロメタンスルホニルイミド37.33gを得た収率:90。1H-NMR400MHz、溶媒:DMSO-d6δppm=0.85t,J=7.0Hz,3H1.10-1.45m,18H,1.78m,2H,2.45s,3H,3.01t,J=5.6Hz,2H,3.64t,J=5.6Hz,2H4.12t,J=7.0Hz,2H,5.10-5.30brs,1H,9.98s,1H実施例43-ヘキサデシル-5-2-ヒドロキシエチル-4-メチルチアゾリウム=ビストリフルオロメタンスルホニルイミドの合成撹拌子及びすりつき三方コックを備えた100mL容のガラスの反応器に窒素雰囲気下、4-メチル-5-チアゾールエタノール2.88g0.02モル、アセトニトリル7.50g及び1-ヨードヘキサデカン12.27g0.04モルを仕込み、70°Cで48時間撹拌した。反応液を室温まで冷却し、ロータリーエバポレーターにて濃縮して、黄色固体を得た。この黄色固体をヘキサン10gで3回洗浄した後に、撹拌子及びすりつき三方コックを備えた100mL容のガラスの反応器にいれ、リチウムビストリフルオロメタンスルホニルイミド73.5水溶液9.08g0.02モルを加えて3時間室温にて撹拌した。撹拌終了後に水層と有機層に分液した反応液から有機層を分離した。この有機層をイオン交換水10gで3回洗浄した後に、ロータリーエバポレーターで濃縮して、濃縮物を得た。この濃縮物を減圧乾燥させて、固体の3-ヘキサデシル-5-2-ヒドロキシエチル-4-メチルチアゾリウム=ビストリフルオロメタンスルホニルイミド11.98gを得た収率:92。1H-NMR400MHz、溶媒:DMSO-d6δppm=0.84m,3H1.10-1.40m,28H,1.60-1.80brs,2H,2.45s,3H,3.01t,J=5.4Hz,2H,3.64t,J=5.4Hz,2H4.12t,J=5.4Hz,2H,5.23t,J=5.4,1H,9.98s,1H実施例53-アリル-5-2-ヒドロキシエチル-4-メチルチアゾリウム=ビストリフルオロメタンスルホニルイミドの合成撹拌子及びすりつき三方コックを備えた100mL容のガラスの反応器に窒素雰囲気下、4-メチル-5-チアゾールエタノール3.27g0.02モル、アセトニトリル7.59g、ヨウ化アリル4.38g0.03モルを仕込み、70°Cで14時間撹拌した。反応液を室温まで冷却し、ロータリーエバポレーターにて濃縮した。得られた濃縮物をヘキサン10gで3回洗浄した後に、洗浄した濃縮物とイオン交換水3.10gを、撹拌子及びすりつき三方コックを備えた100mL容のガラスの反応器に仕込み、そこにリチウムビストリフルオロメタンスルホニルイミド73.5水溶液8.96g0.02モルを加えて2時間室温にて撹拌した。撹拌終了後に水層と有機層に分液した反応液から有機層を分離した。この有機層をイオン交換水10gで3回洗浄した後に、ロータリーエバポレーターにいれ、減圧乾燥させて、液体の3-アリル-5-2-ヒドロキシエチル-4-メチルチアゾリウム=ビストリフルオロメタンスルホニルイミド9.44gを得た収率:89。1H-NMR400MHz、溶媒:DMSO-d6δppm=2.45s,3H,3.03t,J=5.2Hz,2H,3.63q,J=5.2Hz,2H4.07s,3H,5.19t,1H,J=5.2,9.94s,1H実施例63-1,1,1-トリフルオロブチル-5-2-ヒドロキシエチル-4-メチルチアゾリウム=ビストリフルオロメタンスルホニルイミドの合成撹拌子及びすりつき三方コックを備えた100mL容のガラスの反応器に窒素雰囲気下、4-メチル-5-チアゾールエタノール3.00g0.02モル、アセトニトリル7.50g及び1,1,1-トリフルオロ-4-ヨードブタン7.43g0.03モルを仕込み、70°Cで15時間撹拌した。反応液を室温まで冷却し、ロータリーエバポレーターにて濃縮した。得られた濃縮物をヘキサン10gで3回洗浄した後に、撹拌子及びすりつき三方コックを備えた100mL容のガラスの反応器に仕込み、イオン交換水3.02g及びリチウムビストリフルオロメタンスルホニルイミド73.5水溶液9.93g0.03モルを加えて2時間室温にて撹拌した。撹拌終了後に水層と有機層に分液した反応液から有機層を分離した。この有機層をイオン交換水10gで3回洗浄した後に、ロータリーエバポレーターにいれ、減圧乾燥させて、液体の3-1,1,1-トリフルオロブチル-5-2-ヒドロキシエチル-4-メチルチアゾリウム=ビストリフルオロメタンスルホニルイミド8.19gを得た収率:39。1H-NMR400MHz、溶媒:DMSO-d6δppm=1.90-2.20m,2H,2.60-2.20m,5H,3.01t,J=5.6Hz,2H3.64q,2H,4.95t,2H,J=7.7,5.23t,J=5.0Hz,1H10.00s,1H実施例73-ベンジル-5-2-ヒドロキシエチル-4-メチルチアゾリウム=ビストリフルオロメタンスルホニルイミドの合成撹拌機を備えた20L容の反応装置に、メチルヒドロキシエチルチアゾール2.86kg、アセトニトリル8.58kg及び塩化ベンジル2.54kgを仕込み、6.5時間還流させた。反応液を室温まで冷却して固体を生じさせた後、反応液にアセトニトリル3kgを加えて濾過を行った。得られた固体をアセトニトリル2.0kgで洗浄し、減圧乾燥させて、3-ベンジル-5-2-ヒドロキシエチル-4-メチルチアゾリウムクロライド2.36kgを得た収率:44。撹拌機及び窒素ガス導入管を備えた2L容の四つ口フラスコに、窒素雰囲気下で3-ベンジル-5-2-ヒドロキシエチル-4-メチルチアゾリウムクロライド300.9g1.12モル、イオン交換水300.3g及びリチウムビストリフルオロメタンスルホニルイミド557.4g73.5水溶液1.43モルを仕込み、室温で24時間撹拌した。撹拌終了後、水層と有機層に分液した反応液から有機層を分離した。この有機層をイオン交換水300gで洗浄した後に、撹拌機を備えた2Lナスフラスコで仕込み、アセトニトリル307.6gと活性炭SW-3036.2gを加えて、室温で8時間撹拌した。この溶液を濾別し、濾液をロータリーエバポレーターで濃縮した後に、濃縮物を減圧乾燥させて、液体の3-ベンジル-5-2-ヒドロキシエチル-4-メチルチアゾリウム=ビストリフルオロメタンスルホニルイミド553.0gを得た収率:96。1H-NMR400MHz、溶媒:DMSO-d6δppm=2.35s,3H,3.01t,2H,J=5.2,3.64q,2H,J=5.2,5.24t,1H,J=5.2,5.76s,2H,7.32d,2H,J=7.2,7.37-7.50m,3H10.07s,1H実施例83-ベンジル-5-2-ヒドロキシエチル-4-メチルチアゾリウム=パラトルエンスルホナートの合成撹拌機及び窒素ガス導入管を備えた2L容の四つ口フラスコに、窒素雰囲気下で3-ベンジル-5-2-ヒドロキシエチル-4-メチルチアゾリウムクロライド301.7g1.12モル、イオン交換水300.3g及びパラトルエンスルホン酸ナトリウム222.05g1.43モルを仕込み、室温で4時間撹拌した。撹拌終了後、反応液をロータリーエバポレーターで濃縮した。得られた濃縮物をアセトニトリル264.96gにより溶解させ、生じた白色沈殿をろ別した。ろ液をロータリーエバポレーターにいれ、濃縮し、次いで濃縮物を減圧乾燥させて、粘調な液体の3-ベンジル-5-2-ヒドロキシエチル-4-メチルチアゾリウム=パラトルエンスルホナート362.3gを得た収率:98。1H-NMR400MHz、溶媒:DMSO-D6δppm=2.25s,3H,2.35s,3H,3.01t,2H,J=5.2,3.64q,2H,J=5.2,5.24t,1H,J=5.2,5.77s,2H,7.08d,2H,J=7.2,7.32d,2H,J=7.2,7.37-7.60m,5H10.09s,1H実施例93-ベンジル-5-2-ヒドロキシエチル-4-メチルチアゾリウム=チオシアナートの合成撹拌機及び窒素ガス導入管を備えた2L容の四つ口フラスコに、窒素雰囲気下で3-ベンジル-5-2-ヒドロキシエチル-4-メチルチアゾリウムクロライド301.7g1.12モル、イオン交換水300.3g及びチオシアン酸ナトリウム91.6g1.43モルを仕込み、室温で3時間撹拌した。撹拌終了後、水層と有機層に分液した反応液から有機層を分離した。この有機層をイオン交換水300gで3回洗浄した後に、ロータリーエバポレーターにいれ濃縮した。得られた濃縮物を減圧乾燥させ、メタノール157.48gで溶解させ、65°Cに加熱し、冷却することで再結晶を行った。得られた結晶をろ別し、減圧乾燥させて、3-ベンジル-5-2-ヒドロキシエチル-4-メチルチアゾリウム=チオシアナート248.97gを得た収率:76。1H-NMR400MHz、溶媒:DMSO-D6δppm=2.35s,3H,3.01t,2H,J=5.2,3.64q,2H,J=5.2,5.24t,1H,J=5.2,5.77s,2H,7.33d,2H,J=7.2,7.37-7.50m,3H10.10s,1H実施例103-ベンジル-5-2-ヒドロキシエチル-4-メチルチアゾリウム=ペンタフルオロフェノレートの合成撹拌子を備えた100mL容のガラスの反応器に、ペンタフルオロフェノールナトリウム塩6.63g0.03モル、イオン交換水17.39g、酢酸エチル16.02g及び3-ベンジル-5-2-ヒドロキシエチル-4-メチルチアゾリウムクロライド8.00g0.03モルを仕込み、室温にて2時間撹拌した。撹拌終了後、水層と酢酸エチル層に分液した反応液からエチル酢酸層を分離した。この酢酸エチル層をイオン交換水16gで3回洗浄した後に、ロータリーエバポレーターにいれ濃縮し、濃縮物を減圧乾燥させて、粘調な液体の3-ベンジル-5-2-ヒドロキシエチル-4-メチルチアゾリウム=ペンタフルオロフェノレート10.10gを得た収率82。1H-NMR400MHz、溶媒:CDCl3δppm=2.37s,3H,3.00t,2H,J=5.6,3.86q,2H,J=5.6,4.92-4.94brs,1H,5.61s,2H,7.16-7.18m,2H,7.37-7.40m,3H10.55s,1H19F-NMR376MHz、溶媒:CDCl3δppm=-117.63--117.53m,1F,-105.70--105.55m,2F,-103.50--103.30m,2F比較例13-ペンチルチアゾリウム=ビストリフルオロメタンスルホニルイミドの合成撹拌子及びすりつき三方コックを備えた100mL容のガラスの反応器に窒素雰囲気下、チアゾール5.05g0.07モル及び1-ヨードペンタン15.16g0.08モルを仕込み、60°Cで24時間、さらに80°C9時間撹拌した。室温まで冷却し、ヘキサン5gで3回洗浄して下層を取り出した。得られた下層に、リチウムビストリフルオロメタンスルホニルイミド73.5水溶液20.47gを加えて3時間室温にて撹拌した。撹拌終了後に水層と有機層に分液した反応液から有機層を分離した。この有機層をイオン交換水10gで3回洗浄し、ロータリーエバポレーターにいれ、減圧乾燥させて、液体の3-ペンチルチアゾリウム=ビストリフルオロメタンスルホニルイミド20.46gを得た収率:69。1H-NMR400MHz、溶媒:DMSO-d6δppm=0.87t,J=4.9Hz,3H1.20-1.32m,4H,1.85-1.90m,2H,4.54t,J=7.3Hz,2H,8.36s,1H,8.60s,1H,10.02s,1H比較例23-ベンジルチアゾリウム=ビストリフルオロメタンスルホニルイミドの合成撹拌子及びすりつき三方コックを備えた100mL容のガラスの反応器に窒素雰囲気下、3-ベンジルチアゾニウムブロミド5.60g0.02モル、イオン交換水6.59g及びリチウムビストリフルオロメタンスルホニルイミド73.5水溶液9.30gを加えて3時間室温にて撹拌した。撹拌終了後に水層と有機層に分液した反応液から有機層を分離した。この有機層をイオン交換水10gで3回洗浄し、ロータリーエバポレーターにいれ減圧乾燥させて、液体の3-ベンジルチアゾリウム=ビストリフルオロメタンスルホニルイミド9.84gを得た収率:98。1H-NMR400MHz、溶媒:DMSO-d6δppm=5.78s,2H,7.30-7.60m,5H,8.34s,1H,8.57s,1H,10.32s,1H比較例33-ベンジルチアゾリウム=パラトルエンスルホナートの合成撹拌子及びすりつき三方コックを備えた100mL容のガラスの反応器に窒素雰囲気下、3-ベンジルチアゾニウムブロミド3.00g0.02モル、イオン交換水3.13g及びパラトルエンスルホン酸一水和物2.02gを加えて4時間室温にて撹拌した。反応液をロータリーエバポレーターで濃縮した後に、濃縮物を減圧乾燥させて、固体の3-ベンジルチアゾリウム=パラトルエンスルホナート4.00gを得た収率:99。1H-NMR400MHz、溶媒:DMSO-d6δppm=2.25s,3H,5.85s,2H,7.12d,J=8.0Hz,2H,7.30-7.60m,9H,8.38s,1H,8.65s,1H,10.48s,1H比較例43-ベンジルチアゾリウム=チオシアナートの合成撹拌子及びすりつき三方コックを備えた100mL容のガラスの反応器に窒素雰囲気下、3-ベンジルチアゾニウムブロミド3.00g0.02モル、メタノール6.13g及びチオシアン銀1.95gを加えて2時間室温にて撹拌した。撹拌終了後、2層に分液した反応液から下層を分離した。この下層をメンブレンフィルター0.45μmで濾過し、ろ液を減圧乾燥させて、粘調液体の3-ベンジルチアゾリウム=チオシアナート1.60gを得た収率:58。1H-NMR400MHz、溶媒:DMSO-d6δppm=3.36brs,2H5.78s,2H,7.35-7.60m,5H,8.34s,1H,8.56s,1H,10.32s,1H熱分解温度の測定得られたチアゾリウム塩の熱安定性を検討するため、実施例及び比較例により得られたチアゾリウム塩の分解温度を測定した。その結果を表1に示す。ここで分解温度は、エスアイアイナノテクノロジー社製示差熱熱重量測定装置TG/DTA220を用い、試料10mgを白金製容器に載せ、窒素雰囲気下窒素流量50ml/分で昇温速度10°C/分で20°C~600°Cまで測定し、重量減が5となる温度とした。帯電防止性能の評価蓋付きの50ml試料瓶に、ポリカーボネート樹脂住友ダウ製、カリバー200TNAT3.2g、ジクロロメタン20mL、実施例及び比較例で得られたチアゾリウム塩0.16gをはかりとり、蓋を閉めて混合物を完溶させた。ステンレス製バット12cm×20cm×2cmに試料瓶内容物を取りだし、常温で1時間、40°Cで2時間乾燥させた。得られたポリカーボネートシートを10cm×12cmの大きさに切りとり、帯電防止能評価用試料とした。得られたポリカーボネートシートを温度25度、湿度70RHの環境で、抵抗計三菱化学株式会社製ハイレスターUPMCP-HT450により各シートの表面抵抗値を求めた値を表2に示す。"